(57)【特許請求の範囲】
【請求項１】
炭化珪素粉とマグネシウムである金属粉とを混合、加圧してプリフォームに対する上記金属の含有率が２重量％以上１０重量％以下である板状のプリフォームを成形する工程と、
上記プリフォームに固体のアルミニウムを接触せしめ、鋳型にセットする工程と、
上記鋳型を加熱し、上記プリフォームに上記アルミニウムの溶体を常圧の窒素雰囲気中で含浸せしめる工程と
よりなることを特徴とするパワーモジュール用の金属−セラミックス複合体放熱板の製造方法。
【請求項２】
上記固体のアルミニウムがアルミニウムのインゴットであることを特徴とする請求項１記載の製造方法。
【発明の詳細な説明】
【０００１】
【発明の属する技術分野】
本発明は、金属−セラミックス複合体の製造方法、特に、パワーモジュール等の大電力電子部品の実装に好適な高信頼性セラミックス絶縁基板の放熱板として用いられる金属−セラミックス複合体の製造方法に関するものである。
【０００２】
【従来の技術】
近年、電気自動車、電車、工作機械などの大電流制御に、パワーモジュールが用いられている。パワーモジュールには主に複数の半導体チップが搭載され、その表面および裏面から大電流を取り出すため、半導体チップを固定する基板には高い電気的絶縁性が要求され、大電流を制御するために、実動時の半導体チップは発熱により温度が上昇する。このため、この半導体チップを固定している基材およびその周辺材を含む全体には高い放熱性が要求される。また、搭載する装置が自動車や電車などであることから高い信頼性や耐久性も要求される。
【０００３】
信頼性や耐久性を計る指標の一つにヒートサイクル試験がある。これは使用環境で考え得る最低到達温度と最高到達温度を短時間で往来させて熱衝撃を与える試験であり、このような熱衝撃サイクルを重ねても、基板および周辺部の絶縁性や放熱性が損なわれないことが必要である。一般に自動車や電車ではより高いヒートサイクル耐量が必要とされ、その値は1000サイクル以上と言われている。
【０００４】
一般的なパワーモジュールの断面構造を図６に示す。パワーモジュールでは、半導体チップ１が絶縁性基材としてのセラミックス絶縁基板２上の金属層３に半田４で固定され、更にこのセラミックス絶縁基板２が他方の金属層５を介して半田６により放熱板７に固定される。なお、８は金属層３と５及び放熱板７に形成したメッキ層である。また、図６においては、チップ間等の配線の表示は省略している。
【０００５】
上述した自動車や電車用の高信頼性パワーモジュールには放熱板として熱膨張係数が金属に比べセラミックに近い、金属−セラミック複合体の使用が向いているとされている。それは放熱板の熱膨張係数をその上に接合されているセラミックス絶縁基板のそれに近づけることで、ヒートサイクルをかけた時のセラミックス絶縁基板と放熱板の熱膨張収縮の差を最低限に抑え、接合面に及ぼす影響を小さくし、接合面のクラック等を抑えることで信頼性が向上するためと言われている。
【０００６】
このようなパワーモジュール用の放熱板としては特開平６−３２１６４９号、特開平１０−８１６４号、特開平１１−１６３２０９号公報に記載のように、セラミックスよりなる多孔体（プリフォーム）に金属を含浸せしめた金属−セラミックス複合体がある。
【０００７】
【発明が解決しようとする課題】
然しながら、上記何れの先行技術でもセラミックスよりなるプリフォームが金属溶体に濡れにくい為、常圧ではセラミックスよりなるプリフォームに金属溶体が含浸せず、含浸させるために加圧する必要がある。このため、製造装置は大規模なものになり、また製品を製造するための容器も肉厚の厚いものが必要になり、コスト高となる。
【０００８】
また、従来のパワーモジュールにあっては、セラミックス絶縁基板２が金属層５と半田６を介して放熱板７に固定されているために、以下に示す問題点がある。
【０００９】
（１）セラミックス絶縁基板２と放熱板７間に半田６が存在することにより熱伝導率が下がり、放熱性が低下する。
【００１０】
（２）近年、電気メーカーが極力、使用を減少させようとしている鉛半田を使用している場合が多い。
【００１１】
（３）セラミックス絶縁基板２と放熱板７間を半田６で接着するため、半田濡れ性改善のためのメッキ等の表面処理や半田付け等の行程が多く必要でコスト高である。
【００１２】
従って、本発明の目的は、上述の問題点を解決することにあり、具体的には、安価な方法で、金属−セラミックス複合体を製造する方法を得るとともに、半田等を介さずにセラミックス絶縁基板に直接、金属−セラミック複合体の放熱板を接合した優れた特性を有する製品を低コストで量産する方法を得ることにある。
【００１３】
【課題を解決するための手段】
本発明者等は鋭意研究したところ、SiC（炭化珪素）等のセラミックス素材の粉体とMg（マグネシウム）等の金属の粉体より成型したプリフォームには常圧でアルミニウム溶体を含浸出来ることを見いだした。
【００１５】
本発明の金属−セラミックス複合体の製造方法は、炭化珪素粉とマグネシウムである金属粉とを混合、加圧してプリフォームに対する上記金属の含有率が２重量％以上１０重量％以下である板状のプリフォームを成形する工程と、上記プリフォームに固体のアルミニウムを接触せしめ、鋳型にセットする工程と、上記鋳型を加熱し、上記プリフォームに上記アルミニウムの溶体を常圧の窒素雰囲気中で含浸せしめる工程とよりなることを特徴とする。
【００２２】
上記金属は、マグネシウムであることを特徴とする。
【００２３】
上記固体のアルミニウムがアルミニウムのインゴットであることを特徴とする。
【００２４】
即ち、SiCの粉体を成型する際に所定量のMg粉を混合して成型することで、加熱時のプリフォームに対するアルミニウム溶体の濡れ性が改善し、常圧で容易にアルミニウム溶体はプリフォームに含浸する。その際のマグネシウム含有量はプリフォームに対し、2重量％以上が望ましい。即ち、2重量％未満の含有量であると、SiCのアルミニウム溶体に対する濡れ性が十分ではなく、常圧ではアルミニウム溶体は含浸していかないためである。また、同添加量は10重量％以下が望ましい。これ以上のMg添加はAl溶体の濡れ性向上に効果は無く、むしろ放熱板として重要な熱伝導率を低下させてしまうためである。
【００２５】
本発明においては、プリフォームの成分としてセラミックス素材としてのSiCとアルミニウムの含浸を促す添加剤としてMgを用いるが、含浸する金属の濡れ性を改善すれば、特にこれに限られるものではなく、SiCをアルミナ、シリカ、WC、TiC、窒化アルミニウム、炭素等の高融点化合物にしてもよく、またMgの代わりに亜鉛、ガリウム、鉛、錫など比較的低融点金属などにしてもよい。
【００２６】
セラミックス素材粉と金属粉の粒径は、放熱板としての仕様により適宜決められる。セラミックス素材粉の粒径と金属粉の粒径は、アルミニウム溶融体と金属粉が接触しやすい粒径を適宜設定するのが望ましい。つまり、セラミックス素材粉より金属粉の方が粒径が大きいことがさらに望ましい。プリフォーム内での金属粉は、均等に分布されて存在すればよりアルミニウム溶融体が均一に含浸され、製造工程の条件も安定したものとなる。上記金属粉の分布を不均一、つまり偏在させ意図的にプリフォームへのアルミニウムの含浸形状を制御できる。
【００２７】
また、セラミックス素材粉の粒径に比べ金属粉の粒径が１倍より大きく２倍以下であることが望ましい。
【００２８】
また、上記の方法を応用し、加熱してプリフォームにアルミニウム溶体を含浸させる際にセラミックス絶縁基板の一方の面に上記プリフォームを重ね合せ、上記含浸したアルミニウム溶体を上記セラミックス絶縁基板に接触させて接合せしめることで、従来のパワーモジュール構造から半田接合層を取り除いたセラミックス絶縁基板と放熱板（金属セラミック複合体）を一体化させたものを製造することが可能になる。この場合、セラミックス絶縁基板は他方の面のみに回路用銅板が接合したものを用いることが出来る。銅の融点はアルミニウムの融点より高いことからアルミニウムで接合する際にアルミニウムの融点近傍で加熱すれば銅は溶解しない。
【００２９】
また更に、加熱してプリフォームにアルミニウム溶体を含浸させる際にセラミックス絶縁基板のセラミック部に上記プリフォームを重ね合せ、上記含浸したアルミニウム溶体を上記セラミックス絶縁基板に接触させて接合せしめ、さらに同時に上記アルミニウム溶体又は含浸したアルミニウム溶体の一部をセラミックス絶縁基板の他方の面に接触させて上記セラミックス絶縁基板にアルミニウム製の回路を形成させることで、従来のパワーモジュール構造から半田接合層を取り除いたセラミックス絶縁基板と放熱板を一体化させ、かつより信頼性の高いアルミニウム回路をもったものを製造することが可能になる。
【００３０】
【発明の実施の形態】
以下本発明の金属−セラミックス複合体の製造方法の実施例を詳細に説明する。
【００３１】
（実施例１）
【００３２】
平均粒径60μmのSiC粉と平均粒径100μmのMg粉を重量比で19：1の割合で撹拌混合機内に入れ、30分間混合し、この混合粉を所定の形にプレス成形して得たプリフォーム１０を図１に示すようにカーボン製の鋳型９内に入れ、その上に純度99.9％のアルミニウムインゴット１１を重量比で上記混合粉100に対し75を載せ、窒素雰囲気中、ほぼ大気圧で鋳型ごと740℃に加熱した後、冷却した。
【００３３】
この操作によりアルミニウムが上記プリフォーム１０内に含浸し、アルミニウム−炭化珪素複合体を調製することが出来た。
【００３４】
この複合体の熱伝導率をレーザーフラッシュ法で調べたところ、200W／m・Kであった。
【００３５】
（実施例２）
【００３６】
原料のSiC粉の平均粒径10μmとした以外は実施例１と同じ条件で行った。この操作によりアルミニウムが上記プリフォーム内に含浸したアルミニウム−炭化珪素複合体を調製することが出来た。また、この複合体の熱伝導率をレーザーフラッシュ法で調べたところ、230W／m・Kであった。
【００３７】
（実施例３）
【００３８】
原料のSiC粉とMg粉の重量比を98：2とした以外は実施例１と同じ条件で行った。この操作によりアルミニウムが上記プリフォーム内に含浸したアルミニウム−炭化珪素複合体を調製することが出来た。また、この複合体の熱伝導率をレーザーフラッシュ法で調べたところ、220W／m・Kであった。
【００３９】
（実施例４）
【００４０】
原料のSiC粉とMg粉の重量比を9：1とした以外は実施例１と同じ条件で行った。この操作によりアルミニウムが上記プリフォーム内に含浸したアルミニウム−炭化珪素複合体を調製することが出来た。また、この複合体の熱伝導率をレーザーフラッシュ法で調べたところ、180W／m・Kであった。
【００４１】
（実施例５）
【００４２】
この実施例においては図２に示すように、カーボン製の鋳型９の内底面１２に第一の凹部１３と、この第一の凹部１３の底に更に第２の凹部１４を設け、上記鋳型９の第一及び第二の凹部１３、１４に所定の銅回路１５を貼り付けた窒化アルミニウムセラミックス絶縁基板１６を、上記銅回路１５を下にして嵌合せしめた。
【００４３】
平均粒径60μmのSiC粉と平均粒径100μmのMgを重量比で19：1の割合で撹拌混合機内に入れ、30分間混合し、この混合粉を所定の形にプレス成形して得たプリフォーム１０を図２に示すようなカーボン製の鋳型９内の窒化アルミニウムセラミックス絶縁基板１６上に載せ、その上に純度99.9％のアルミニウムインゴット１１を重量比で上記混合粉100に対し75を載せ、窒素雰囲気中、略大気圧で鋳型ごと740℃に加熱した後、冷却した。
【００４４】
この操作によりアルミニウム１１が上記プリフォーム内に含浸し、また、同時に銅回路を張り付けた窒化アルミニウムセラミックス絶縁基板１６と接合し、Cu回路窒化アルミニウムセラミックス絶縁基板と一体化したアルミニウム−炭化珪素複合体を調製することが出来た。
【００４５】
（実施例６）
【００４６】
使用したセラミックス絶縁基板を所定の銅回路を張り付けた窒化珪素セラミックス絶縁基板にする以外は実施例５と同じ方法を用いた。
【００４７】
この操作によりアルミニウムが上記プリフォーム内に含浸し、また、同時に銅回路を張り付けた窒化珪素セラミックス絶縁基板１６と接合し、Cu回路窒化珪素セラミックス絶縁基板と一体化したアルミニウム−炭化珪素複合体を調製することが出来た。
【００４８】
（実施例７）
【００４９】
使用したセラミックス絶縁基板を所定の銅回路を張り付けたアルミナセラミックス絶縁基板にする以外は実施例５と同じ方法を用いた。
【００５０】
この操作によりアルミニウムが上記プリフォーム内に含浸し、また、同時に銅回路を張り付けたアルミナセラミックス絶縁基板１６と接合し、Cu回路アルミナセラミックス絶縁基板と一体化したアルミニウム−炭化珪素複合体を調製することが出来た。
【００５１】
（実施例８）
【００５２】
この実施例においては平均粒径60μmのSiC粉と平均粒径100μmのMgを重量比で19：1の割合で撹拌混合機内に入れ、30分間混合し、この混合粉を所定の形にプレス成形して得たプリフォーム１０を図３に示すようなカーボン製の鋳型９内に入れ、その上に窒化アルミニウムセラミックス絶縁基板１６上に載せ、更に、その上に純度99.9％のアルミニウムインゴット１１を重量比で上記混合粉100に対し90を載せ、窒素雰囲気中、略大気圧で鋳型ごと740℃に加熱した後、冷却した。
【００５３】
この操作により図４に示すようにアルミニウムが上記プリフォーム内に含浸し、同時に窒化アルミニウムセラミックス絶縁基板と接合し、これにエッチングレジストを印刷、エッチングすることで余計なアルミニウムを除去すれば図５に示すように窒化アルミニウムセラミックス絶縁基板１６のプリフォーム１０に対接する面と反対面にアルミニウム回路１７が形成され、Al回路窒化アルミニウムセラミックス絶縁基板と一体化したアルミニウム−炭化珪素複合体を調製することが出来た。また、Mgを含まないアルミニウム回路を形成できたのでヒートサイクル等の特性を良くすることができた。
【００５４】
（実施例９）
【００５５】
使用したセラミックス絶縁基板を窒化珪素セラミックス絶縁基板にする以外は実施例８と同じ方法を用いた。
【００５６】
この操作によりアルミニウムが上記プリフォーム内に含浸し、同時に窒化珪素セラミックス絶縁基板と接合し、これにエッチングレジストを印刷、エッチングすることで余計なアルミニウムを除去すれば窒化珪素セラミックス絶縁基板のプリフォームに対接する面と反対面にアルミニウム回路が形成され、Al回路窒化珪素セラミックス絶縁基板と一体化したアルミニウム−炭化珪素複合体を調製することが出来た。 また、実施例８と同様に、Mgを含まないアルミニウム回路を形成できたのでヒートサイクル等の特性を良くすることができた。
【００５７】
（実施例１０）
【００５８】
使用したセラミックス絶縁基板をアルミナセラミックス絶縁基板にする以外は実施例８と同じ方法を用いた。
【００５９】
この操作によりアルミニウムが上記プリフォーム内に含浸し、同時にアルミナセラミックス絶縁基板と接合し、これにエッチングレジストを印刷、エッチングすることで余計なアルミニウムを除去すれば、アルミナセラミックス絶縁基板のプリフォームに対接する面と反対面にアルミニウム回路が形成され、Al回路アルミナセラミックス絶縁基板と一体化したアルミニウム−炭化珪素複合体を調製することが出来た。また実施例８と同様に、Mgを含まないアルミニウム回路を形成できたのでヒートサイクル等の特性を良くすることができた。
【００６０】
（比較例１）
【００６１】
比較の目的で以下のサンプルを作成した。平均粒径60μmのSiC粉と平均粒径100μmのMg粉を重量比で99：1の割合で撹拌混合機内に入れ、30分間混合し、この混合粉を所定の形にプレス成形して得たプリフォームを図１に示すカーボン製の鋳型９に入れ、その上に純度99.9％のアルミニウムインゴットを重量比で上記混合粉100に対し75を載せ、窒素雰囲気中で鋳型ごと740℃に加熱した後、冷却した。
【００６２】
アルミニウムが上記プリフォーム内に含浸せず、アルミニウム−炭化珪素複合体を調製することが出来なかった。
【００６３】
（比較例２）
【００６４】
原料のSiC粉とMg粉の重量比を85：15とした以外は比較例１と同じ条件で行った。この操作によりアルミニウムが上記プリフォーム内に含浸したアルミニウム−炭化珪素複合体を調製することが出来た。また、この複合体の熱伝導率をレーザーフラッシュ法で調べたところ、130W／m・Kであった。
【００６５】
（比較例３）
【００６６】
原料のSiC粉とMg粉の重量比を80：20とした以外は比較例１と同じ条件で行った。この操作によりアルミニウムが上記プリフォーム内に含浸したアルミニウム−炭化珪素複合体を調製することが出来た。また、この複合体の熱伝導率をレーザーフラッシュ法で調べたところ、100W／m・Kであった。
【００６７】
【発明の効果】
上記のように本発明の金属−セラミックス複合体の製造方法によれば、常圧で容易にプリフォーム内にアルミニウムを含浸せしめることができるので、加圧装置を不用とし製品の製造するための容器も厚くする必要がなくコストを下げることができる。また、放熱板とセラミックス絶縁基板を半田を用いることなく接合できるという大きな利益がある。また、放熱板のマグネシウムの含有量をSiCに対して２重量％以下１０重量％以下とすれば熱伝導率が良い放熱板を提供することができる。
【図面の簡単な説明】
【図１】本発明の金属−セラミックス複合体の縦断側面図である。
【図２】本発明の金属−セラミックス複合体の他の実施例の縦断側面図である。
【図３】本発明の金属−セラミックス複合体の更に他の実施例の縦断側面図である。
【図４】本発明の金属−セラミックス複合体の更に他の実施例の縦断側面図である。
【図５】本発明の金属−セラミックス複合体の更に他の実施例の縦断側面図である。
【図６】従来のパワーモジュールの縦断側面図である。
【符号の説明】
１  半導体チップ
２  セラミックス絶縁基板
３  金属層
４  半田
５  金属層
６  半田
７  放熱板
８  メッキ層
９  鋳型
１０  プリフォーム
１１  アルミニウムインゴット
１２  内底面
１３  第１の凹部
１４  第２の凹部
１５  銅回路
１６  セラミックス絶縁基板
１７  アルミニウム回路
【図１】
0004613281.tif 000002
【図２】
0004613281.tif 000003
【図３】
0004613281.tif 000004
【図４】
0004613281.tif 000005
【図５】
0004613281.tif 000006
【図６】
0004613281.tif 000007